"化粧料製剤をポリマーの直接水性エマルションと接触させ、次いでpHを5から7の間、好ましくは5から6.5の間、非常に好ましくは5.5から6の間の値に調節することにより、前記製剤を増粘させるための方法であって、前記エマルションが、界面活性剤も水以外の有機溶媒も含まないことを特徴とし、前記ポリマーが、各モノマーの重量として表して、a20重量から60重量のメタクリル酸およびアクリル酸、b40重量から80重量の、アクリル酸エチル、アクリル酸ブチル、メタクリル酸メチルおよびそれらの混合物から選択される少なくとも1つのモノマー、c0.05重量から22重量の2-アクリルアミド-2-メチルプロパンスルホン酸、d0から1重量の少なくとも1つの架橋モノマー、ここで、abcdの総量は100に等しく、またはa20重量から60重量のメタクリル酸およびアクリル酸、b40重量から80重量の、アクリル酸エチル、アクリル酸ブチル、メタクリル酸メチルおよびそれらの混合物から選択される少なくとも1つのモノマー、c0.5重量から25重量の疎水性基含有モノマー、d0.05重量から22重量の2-アクリルアミド-2-メチルプロパンスルホン酸、e0から1重量の少なくとも1つの架橋モノマー、からなり、ここで、abcdeの総量は100に等しく、ここで、アクリル酸およびメタクリル酸の総重量と比較したアクリル酸の重量が、50から100の間であり、好ましくは80から100の間であり、非常に好ましくは98から100の間であり、極めて好ましくはこのが100に等しいことを特徴とする方法。請求項1に記載の方法であって、疎水性基含有モノマーが一般式R-EOm-POn-R’式中、mおよびnは、150以下の整数を表し、そのうちの少なくとも1つはゼロでなく、EOおよびPOは、それぞれエチレンオキシドおよびプロピレンオキシドを表し、Rは、重合性基、好ましくはメタクリレートまたはメタクリルウレタン基を表し、R’は、炭素原子少なくとも6個、多くても36個を有する疎水性基を表すを有することを特徴とする、方法。請求項1または2の一項に記載の方法であって、架橋モノマーが、ジメタクリル酸エチレングリコール、トリメチロールプロパントリアクリレート、フタル酸ジアリル、アクリル酸アリル、マレイン酸アリル、メチレン-ビス-アクリルアミド、メチレン-ビス-メタクリルアミド、テトラアリルオキシエタン、トリアリルシアヌレート、アリルエーテル、ならびにポリオールから得られるアクリル酸、メタクリル酸およびメタクリルウレタンエステルから選択されることを特徴とする、方法。水性エマルションが、その総重量と比較して、10乾燥重量から50乾燥重量のポリマーの乾燥抽出物を有することを特徴とする、請求項1から3の一項に記載の方法。エマルションが、50nmから500nmの間の粒径を有することを特徴とする、請求項1から4の一項に記載の方法。ポリマーが、20,000g/moleから1,000,000g/moleの間の重量平均モル質量を有することを特徴とする、請求項1から5の一項に記載の方法。請求項1から6の一項に記載の方法であって、前記化粧料製剤が、少なくとも1つの界面活性剤を含有する配合物の中から、とりわけ皮膚に適用することを意図したものの中から選択されることを特徴とする、方法。したがって、本発明の第一の目的は、化粧料製剤をポリマーの直接水性エマルションと接触させ、次いでpHを5から7の間、好ましくは5から6.5の間、非常に好ましくは5.5から6の間の値に調節することにより、前記製剤を増粘させるための方法であって、前記エマルションが、界面活性剤も水以外の有機溶媒も含まないことを特徴とし、前記ポリマーが、各モノマーの重量として表して、a20重量から60重量のメタクリル酸およびアクリル酸、b40重量から80重量の、アクリル酸エチル、アクリル酸ブチル、メタクリル酸メチルおよびそれらの混合物から選択される少なくとも1つのモノマー、c0.05重量から22重量の2-アクリルアミド-2-メチルプロパンスルホン酸、d0から1重量の少なくとも1つの架橋モノマー、ここで、abcdの総量は100に等しく、またはa20重量から60重量のメタクリル酸およびアクリル酸、b40重量から80重量の、アクリル酸エチル、アクリル酸ブチル、メタクリル酸メチルおよびそれらの混合物から選択される少なくとも1つのモノマー、c0.5重量から25重量の疎水性基含有モノマー、d0.05重量から22重量の2-アクリルアミド-2-メチルプロパンスルホン酸、e0から1重量の少なくとも1つの架橋モノマー、からなり、ここで、abcdeの総量は100に等しく、ここで、アクリル酸およびメタクリル酸の総重量と比較したアクリル酸の重量が、50から100の間であり、好ましくは80から100の間であり、非常に好ましくは98から100の間であり、極めて好ましくはこのが100に等しいしたがってメタクリル酸は存在しないことを特徴とする方法からなる。上記で示される組成物の第1の型は、アクリル酸に富むASE型のエマルションであり、第2は、アクリル酸に富むHASE型のエマルションである。この方法は、疎水性基含有モノマーが一般式R-EOm-POn-R’式中、-mおよびnは、150以下の整数を表し、そのうちの少なくとも1つはゼロでなく、-EOおよびPOは、それぞれエチレンオキシドおよびプロピレンオキシドを表し、-Rは、重合性基、好ましくはメタクリレートまたはメタクリルウレタン基を表し、-R’は、炭素原子少なくとも6個、多くても36個を有する疎水性基を表すを有することも特徴とする。この方法は、架橋モノマーが、ジメタクリル酸エチレングリコール、トリメチロールプロパントリアクリレート、フタル酸ジアリル、アクリル酸アリル、マレイン酸アリル、メチレン-ビス-アクリルアミド、メチレン-ビス-メタクリルアミド、テトラアリルオキシエタン、トリアリルシアヌレート、アリルエーテル、ならびにポリオールから得られるアクリル酸、メタクリル酸およびメタクリルウレタンエステルから選択されることも特徴とする。この方法は、水性エマルションが、その総重量と比較して、10乾燥重量から50乾燥重量のポリマーの乾燥抽出物を有することも特徴とする。この方法は、エマルションが、50nmから500nmの間の粒径を有することも特徴とする。この方法は、ポリマーが、20,000g/moleから1,000,000g/moleの間の重量平均モル質量を有することも特徴とする。最後に、この方法は、前記化粧料製剤が、少なくとも1つの界面活性剤を含有する配合物から、とりわけ皮膚に適用されることを意図したものケアクリーム、メイクアップ製品、発泡剤、シャンプーなどから選択されることを特徴とする。以下の実施例により、本発明をより良く理解することが可能となるが、その範囲を制限することはない。[実施例1]この実施例は、pH5.5における水の増粘に関する。質量組成が表1に示されるポリマーを使用する、本発明によるHASE型の3種のエマルションについて試験を行った。AA:アクリル酸AMA:メタクリル酸AE:アクリル酸エチルメタクリレートC22EO25:一般式R-EOm-POn-R’のモノマー式中、m=25、n=0、EOおよびPOは、それぞれエチレンオキシドおよびプロピレンオキシドを表し、Rは、メタクリレート基を表し、R’は、炭素原子22個を有する直鎖アルキル基を表すAMPS:2-アクリルアミド-2-メチルプロパンスルホン酸試験番号4の過程では、AquaSF-1の名称でLubrizol商標社から販売されているポリマーも使用した。各試験では、増粘される水の総重量と比べ、1乾燥重量の試験用ポリマーを使用した。毎分100回転、25°Cで測定した、ゲルのBrookfield商標粘度mPasの変化を、水酸化ナトリウムを徐々に添加して上昇したpHの関数として測定した。図1/1は、試験番号1ひし形、2四角、3×印および4丸の場合の変化を示す。AMPSを用いるエマルションを使用する、本発明による方法により、市販ポリマーを用いる場合よりも、増粘現象をはるかに低いpH値で活性化することが可能になることが明白にわかる。さらに、5.5から6の間のpH範囲における増粘力は、従来技術のポリマーよりも、本発明のポリマーの場合により大きい。[実施例2]この実施例は、pH5.5における水の増粘に関する。質量組成が表1に示されるポリマーを使用する、本発明によるHASE型の数種のエマルションについて試験を行った。AA:アクリル酸AMA:メタクリル酸AE:アクリル酸エチルメタクリレートTSPEO25:一般式R-EOm-POn-R’のモノマー式中、m=25、n=0、EOおよびPOは、それぞれエチレンオキシドおよびプロピレンオキシドを表し、Rは、メタクリレート基を表し、R’は、トリスチリルフェノールTSPを表すメタクリレートイソC16EO25:一般式R-EOm-POn-R’のモノマー式中、m=25、n=0、EOおよびPOは、それぞれエチレンオキシドおよびプロピレンオキシドを表し、Rは、メタクリレート基を表し、R’は、Guerbetアルコール2-ヘキシル1-デカニロールから誘導されるアルキル鎖を表すメタクリレートC18EO30:一般式R-EOm-POn-R’のモノマー式中、m=25、n=0、EOおよびPOは、それぞれエチレンオキシドおよびプロピレンオキシドを表し、Rは、メタクリレート基を表し、R’は、炭素原子18個を有する直鎖アルキル鎖を表すAMPS:2-アクリルアミド-2-メチルプロパンスルホン酸各試験では、増粘される水の総重量と比べ、1乾燥重量の試験用ポリマーを使用した。毎分100回転、25°Cで測定した、ゲルのBrookfield商標粘度mPasの変化を、水酸化ナトリウムを徐々に添加して上昇したpHの関数として、測定した。次いで、400mPasに等しいBrookfield粘度値が達成される場合のpHが決定され、従来技術を示す試験番号1において、このpHが約6.4に等しいことを図1が示していることに留意されたい。これら試験番号5、6および7において、それぞれ5.7、5.8および5.9に等しいpH値が得られる。このことは、従来技術によるポリマーにおいて観察されるものより低いpHで、増粘現象が起こることを明示している。"